(57)【要約】本発明は、蛍光物質の層を備えそしてハウジング内に収容されている基材を含んでなる電離放射線を検出するための装置に関する。本発明は、この装置を簡単にしそして高度の発光効率を保証するために、空気湿度を緩衝するための手段をまた該ハウジング内に収容することを提唱する。
2004510167.tif 000002
【特許請求の範囲】
【請求項１】
蛍りん光体層を備えた基材がハウジング内に収容されている電離放射線を捕捉するための装置であって、大気湿度を緩衝するための手段がハウジング内に収容されていることを特徴とする装置。
【請求項２】
蛍りん光体層がドープされたアルカリ金属ハロゲン化物から形成されている請求項１に記載の装置。
【請求項３】
ドープされたアルカリ金属ハロゲン化物がＣｓＢｒ：Ｅｕである請求項２に記載の装置。
【請求項４】
ハウジングが、水蒸気不透過性材料、好ましくはガラス、金属又はプラスチックから実質的に製造される請求項１〜３のいずれか一項に記載の装置。
【請求項５】
乾燥緩衝剤が更なるアルカリ金属ハロゲン化物の飽和溶液を含有する請求項１〜４のいずれか一項に記載の装置。
【請求項６】
該アルカリ金属ハロゲン化物及び該更なるアルカリ金属ハロゲン化物が同じ組成を有する請求項１〜５のいずれか一項に記載の装置。
【請求項７】
乾燥緩衝剤がシリカゲルを含有する請求項１〜６のいずれか一項に記載の装置。
【請求項８】
ハウジングに設けられた新鮮な空気の入り口が、ハウジングに入る新鮮な空気が乾燥緩衝剤を介して通されるように設計されている請求項１〜７のいずれか一項に記載の装置。
【請求項９】
乾燥緩衝剤を使用して、ハウジング内において５０〜６０％の範囲の、好ましくは５５％の一定の大気湿度に調節することができる請求項１〜８のいずれか一項に記載の装置。
【発明の詳細な説明】
【０００１】
本発明は請求項１の前文に従う電離放射線（ｉｏｎｉｚｉｎｇ　ｒａｄｉａｔｉｏｎ）を捕捉する（ｃａｐｔｕｒｉｎｇ）ための装置に関する。
【０００２】
特に、Ｘ線ルミネッセンススクリーン（Ｘｒａｙ　ｌｕｍｉｎｅｓｃｅｎｔ　ｓｃｒｅｅｎｓ）の場合には、使用される蛍りん光体（ｐｈｏｓｐｈｏｒｓ）はアルカリ金属ハロゲン化物、例えば、ＣｓＩ、ＣｓＢｒ、ＮａＩ、ＲｂＢｒ等である。アルカリ金属ハロゲン化物は水溶性でありそして吸湿性である。それらは空気から水分を吸収及び化学吸収（ｃｈｅｍｉｓｏｒｂ）する。これは望ましくないことに光収率（ｌｉｇｈｔ　ｙｉｅｌｄ）の減少及び蛍りん光体層の分解をもたらす。
【０００３】
この問題を解決するために、先行技術によれば、湿密性（ｍｏｉｓｔｕｒｅ−ｔｉｇｈｔ）カバーにより蛍りん光体層を保護する傾向があった。これに関しては、例えば、ＤＥ４２２２９４６Ｃ２、ＥＰ０９３２０５３Ａ１又はＥＰ０９０３５９０Ａ１を参照されたい。
【０００４】
上記問題を解消するために、真空下のハウジング内で蛍りん光体層を組み入れた基材（ｓｕｂｓｔｒａｔｅ）を密閉することも知られている。この種のハウジングは製造するのに高価である。時間の経過と共に、真空が失われることがある。ある種の蛍りん光体組成物、例えば、高度にＥｕドープされたＣｓＢｒでは、光収率を減少させる変色が真空中で起こる。
【０００５】
本発明の目的は、先行技術に従う欠点を解消することである。本発明は、特に、容易にかつ低コストで製造することができそしてその光収率ができるかぎり高い電離放射線を捕捉するための装置を提供することである。
【０００６】
この目的は、請求項１の特徴により達成される。好都合な構成は請求項２〜９の特徴から生じる。
【０００７】
本発明に従えば、ハウジングが大気湿度を緩衝するための手段を収容することが提唱される。
【０００８】
驚くべきことに、この簡単な手段は蛍りん光体に対する大気湿度の不利な効果を打ち消すのに十分であることが見いだされた。この種の湿度緩衝式ハウジング（ｈｕｍｉｄｉｔｙ−ｂｕｆｆｅｒｅｄ　ｈｏｕｓｉｎｇ）は、真空下に又は過剰に乾燥した空気下に変色される傾向がある蛍りん光体を収容するのに特に適当である。提唱された装置は簡単でありかつ製造するのに安価である。
【０００９】
蛍りん光体層はドープされたアルカリ金属ハロゲン化物から便利に形成される。これはＣｓＢｒ：Ｅｕであることができる。本発明に従う装置は高度にＥｕドープされたＣｓＢｒを使用することを可能とする。真空中で又は大気湿度があまりにも低いときに観察されうるこの蛍りん光体の黄色変色はこの装置では起こらない。ハウジングは水蒸気不透過性材料、好ましくはガラス、金属又はプラスチックから実質的に製造することができる。ハウジングが大気湿度の透過に対してシールされことは絶対に必要であるということではない。
【００１０】
乾燥緩衝剤（ｄｒｙｉｎｇ　ｂｕｆｆｅｒ）は更なるアルカリ金属ハロゲン化物の飽和溶液を含有することができる。アルカリ金属塩化物を使用することが特に有効であることが証明された。しかしながら、蛍りん光体層のアルカリ金属ハロゲン化物と乾燥緩衝剤の更なるアルカリ金属ハロゲン化物が同じ組成を有することも可能である。この場合に、蛍りん光体が汚染される可能性はない。
【００１１】
更に、乾燥緩衝剤はシリカゲルを含有することができる。シリカゲルは、前記更なるハロゲン化物と違って、空気から水分を吸収するのに役立つ。シリカゲルに替わるものとして、同様な作用を有する他の乾燥剤を使用することも可能である。
【００１２】
ハウジングに設けられた新鮮な空気の入り口は、ハウジングに入る新鮮な空気が乾燥緩衝剤を介して通されるように便利に設計される。これは、ハウジング内の大気湿度が所定の大気湿度範囲内に保たれることを常に確実にする。乾燥緩衝剤は、ハウジング内で５０〜６０％の範囲内の、好ましくは５５％の一定の大気湿度に調節する（ｓｅｔ）のに便利に使用される。
【００１３】
例示的態様を、唯一の図がＣｓＢｒ蛍りん光体層の層安定性を周囲の温度の関数として示す図面を参照して以下に更に詳細に説明する。
【００１４】
図は、ＣｓＢｒ蛍りん光体層が安定である空気中の温度及び水含有率を示す。安定性の範囲の限界は実線により示される。
【００１５】
点線は乾燥緩衝剤が収容されているハウジング内の温度の関数として空気中の水含有率を示す。乾燥緩衝剤の作用は、空気中の水含有率を蛍りん光体層が溶解されない範囲内に常に保つことであることは分かり得る。
【００１６】
使用される乾燥緩衝剤はここではシリカゲルと組み合わせた飽和ＬｉＣｌ溶液であった。他の適当な乾燥緩衝剤は、芸術品のためのディスプレーキャビネットにおける空気を調整するための商業的に入手可能な乾燥緩衝剤である。
【００１７】
この種の適当な乾燥緩衝剤は例えば商品名「Ａｒｔ　Ｓｏｒｂ」の下に市販されている。
【００１８】
乾燥緩衝剤を使用する場合には、特に例えばＥｕで高度にドープされているＣｓＢｒ蛍りん光体層を使用することが可能である。大気湿度があまりにも低いか又はあまりにも高い場合に起こるこの蛍りん光体の黄色変色は、それが乾燥緩衝式ハウジング内に収容されている場合には観察されない。この種の装置は簡単でありかつ製造するのに安価である。それは特に高い光収率を有する。
【図面の簡単な説明】
【図１】
図はＣｓＢｒ蛍りん光体層が安定な空気中の温度及び水含有率を示す。
【図１】
2004510167.tif 000003
【国際公開パンフレット】
2004510167.tif 000004
2004510167.tif 000005
2004510167.tif 000006
2004510167.tif 000007
2004510167.tif 000008
2004510167.tif 000009
2004510167.tif 000010
2004510167.tif 000011
【国際調査報告】
2004510167.tif 000012
2004510167.tif 000013
2004510167.tif 000014
2004510167.tif 000015